Brevet FR3003261A1 — publié le 20140919

PROCÉDÉ DE SYNTHÈSE D' OLIGOMÈRES DE GLYCÉROL ACYLÉS L'invention concerne un procédé de synthèse d' oligomères de glycérol qui sont acylés, et plus particulièrement un procédé de synthèse d'esters carboniques linéaires de glycérol a/a' -acylé sous forme d'oligomères et une 5 composition organique comprenant au moins un tel oligomère de glycérol acylé. Dans toute la suite : - les termes « carbone a » et/ou « carbone a' » et/ou « carbone a/a' » du glycérol, désignent les deux atomes de carbone du glycérol qui sont porteurs chacun de deux atomes d'hydrogène et par « carbone 13» du glycérol, l'atome de 10 carbone qui est porteur d'un seul atome d'hydrogène, et ; - le terme « oligomère » désigne un composé polymère comprenant un nombre de monomères compris entre 2 et 50. On connait (par exemple de FR 2 880 025) un procédé d'acylation de polycarbonates de glycérol, de poly-glycérols, de copolymères Ra- 15 hydroxyméthyl) oxyéthylène / (a-hydroxyméthyl) éthylène carbonate], de copolymères Ra-hydroxyalkyle) oxyéthylène / (a-hydroxyalkyle) éthylène carbonate] et de copolymères Ra-alkyl) oxyéthylène / (a-hydroxyalkyle) éthylène carbonate]. Dans un tel procédé, on traite au moins l'un des polymères polyhydroxylés par un agent d'acylation des groupes hydroxyles des polymères poly- 20 hydroxylés dans un mélange à deux phases. Par ailleurs, la revue générale « Aliphatic cyclic carbonates and spiroorthocarbonates as monomers », Rokicki G., (2000), Prog. Polym. Sci., 25 pp259-342 décrit la polymérisation du carbonate d'éthylène ou du carbonate de propylène en présence d'un catalyseur de transestérification, à une température 25 respectivement de 170°C et 180°C. Cette revue enseigne que la polymérisation des carbonates cycliques de glycérol à 5 chaînons pour former des composés poly(éthylène carbonate) ou poly(propylène carbonate) est thermodynamiquement défavorable et que cette polymérisation s'accompagne d'une décarboxylation importante et d'un dégagement de CO2 corrélé avec la formation de poly(éther- 30 carbonate)s présentant une proportion de fonction carbonate au plus égale à 50 % en mole. Une telle polymérisation nécessite en outre des produits de départ d'origine pétrochimique (carbonate d'éthylène et du carbonate de propylène), une durée de réaction très longue -notamment de plusieurs jours-, et est incompatible avec son exploitation à l'échelle industrielle. En outre, un tel procédé ne conduit qu'à des oligomères de faible poids moléculaire. L'invention vise à proposer un procédé de synthèse d'oligomères de glycérol acylés qui soit compatible avec une exploitation à l'échelle industrielle, notamment à température modérée et avec des faibles durées de réaction -en particulier en moins de 24 heures -, de façon simple et peu coûteuse, à partir de réactifs issus de ressources naturelles -notamment de ressources végétales- qui sont renouvelables. L'invention vise aussi à proposer un tel procédé pouvant être mis en oeuvre à partir de précurseurs dans un même réacteur (« one-pot ») et en une étape ou avec un faible nombre d'étapes. L'invention vise en particulier un tel procédé qui ne nécessite 15 pas d'étapes et de moyens complexes de mise sous pression réduite et de maintien sous pression réduite du milieu de réaction. L'invention vise aussi à proposer un tel procédé permettant d'obtenir une composition organique comprenant des oligomères de glycérol qui sont acylés pouvant être utilisée telle quelle, c'est-à-dire sans nécessiter d'extraction 20 ni de purification subséquente desdits oligomères. L'invention vise aussi à proposer un tel procédé qui soit respectueux de la santé humaine ou animale et de l'environnement, et en particulier ne mette pas en oeuvre des composés toxiques pour l'homme et/ou pour l'environnement, et ne nécessite pas d'étape complexe d'élimination finale de 25 réactifs et/ou de produits toxiques en eux-mêmes pour l'homme et/ou pour l'environnement. L'invention vise aussi à proposer un tel procédé qui ne conduise pas à la formation de déchets nuisibles pour l'environnement et/ou pour la santé humaine ou animale. 30 L'invention vise aussi à proposer un tel procédé permettant l'obtention d'une composition organique d'oligomères de glycérol acylés qui soit directement exploitable, notamment à titre d'intrant agricole pour le traitement des plantes et/ou comme adjuvant de vectorisation. L'invention vise aussi à proposer une composition organique pouvant trouver des applications en particulier dans le domaine des oligomères de glycérol acylés « biosourcés », c'est-à-dire des oligomères susceptibles d'être obtenus à partir de ressources naturelles et essentiellement biologiques, -notamment de ressources végétales-. L'invention vise aussi en particulier à proposer une telle composition qui ne présente pas de toxicité pour l'homme et/ou pour l'animal et/ou 10 les végétaux. L'invention vise aussi en particulier à proposer une telle composition qui soit respectueuse de l'environnement et qui n'est pas susceptible de libérer dans l'environnement des composés qui sont toxiques ou néfastes pour le monde végétal ou animal. Pour ce faire, l'invention concerne un procédé de synthèse 15 d'oligomères de glycérol acylés, caractérisé en ce qu'on fait réagir : - au moins un précurseur choisi dans le groupe formé des esters carboniques de glycérol cycliques a/ce-acylés de formule (IV) suivante : 0 \\ C----..... / 0 0 \ ,CH-CH2 C CH2 0 (IV), dans laquelle ; 20 R1 représente un groupement organique formés d'au moins deux atomes liés par des liaisons covalentes et appartenant au groupe formé du carbone (C), de l'hydrogène (H), de l'oxygène (0) et de l'azote (N), et ; - au moins un catalyseur métallique choisi dans le groupe formé des sels de cations métalliques, des composés organométalliques et des oxydes 25 métalliques, et ; - au moins un amorceur organique choisi dans le groupe formé des composés organiques hydroxylés -notamment des polyols-, à une température de réaction inférieure à 220°C -notamment comprise entre 150°C et 220°C -notamment comprise entre 150°C et 200°C, de préférence de l'ordre de 170°C à 180°C. Un procédé de synthèse d' oligomères de glycérol acylés selon 5 l'invention est respectueux de l'environnement et permet la valorisation de ressources naturelles renouvelables -notamment de ressources végétales-. Un procédé selon l'invention permet d'obtenir des oligomères de glycérol qui sont acylés. En particulier, un tel procédé selon l'invention permet d'obtenir des oligomères de glycérol ake-acylés. 10 Un procédé selon l'invention permet en particulier d'obtenir des esters carboniques linéaires de glycérol ake-acylés de formule (I) générale suivante : (I), dans laquelle : - Mo est choisi dans le groupe formé d'un hydrogène (H) et d'un 15 groupement organique d'au moins deux atomes liés par des liaisons covalentes et appartenant au groupe formé du carbone (C), de l'hydrogène (H) et de l'oxygène (0) ; - Qo représente un groupement organique d'au moins deux atomes liés par des liaisons covalentes et appartenant au groupe formé du carbone (C), de 20 l'hydrogène (H) et de l'oxygène (0) ; - Go est choisi dans le groupe formé de : ?I-1201-1 -OH-OH- 2 et ; )-> des groupements d'atomes de formule (II) générale suivante : 0 CH-O--C--R1 25 CH-CH-- Mc0 Go O-C-0 Qo g dans laquelle R1 est choisi parmi les groupements organiques formés d'au moins deux atomes liés par des liaisons covalentes et appartenant au groupe formé du carbone (C), de l'hydrogène (H) et de l'oxygène (0). Les inventeurs ont découvert qu'il est possible de réaliser la 5 synthèse d' oligomères de glycérol qui sont acylés -notamment sous forme d'esters carboniques linéaires de glycérol a/ce -acylés - de formule générale (I) sans former aucun composé toxique pour l'homme et/ou pour l'environnement, par mise en contact d'au moins un précurseur de formule générale (IV), d'au moins un catalyseur métallique et d'au moins un amorceur organique à une température de 10 réaction inférieure à 220°C, pendant une durée réduite -notamment de l'ordre de 2 heures-. Cette mise en contact est avantageusement effectuée par simple mélange de chaque précurseur avec chaque catalyseur métallique et chaque amorceur organique, ce mélange réactionnel étant placé à la température de réaction. Avantageusement et selon l'invention, dans une première 15 étape on mélange et on chauffe le(s) précurseur(s), le(s) catalyseur(s) et l' (les) amorceur(s) organique(s) dans un réacteur clos étanche aux gaz de façon à atteindre la température de réaction et une pression, dite pression autogène, supérieure à la pression atmosphérique dans le réacteur clos, puis, à la température de réaction, dans une deuxième étape, on réalise une fuite de composition gazeuse de façon à 20 diminuer la pression dans le réacteur et on maintient la température de réaction dans le réacteur pendant une durée supérieure à 5 minutes. La mise en contact est avantageusement effectuée par simple mélange de chaque précurseur avec chaque catalyseur métallique et chaque amorceur organique, ce mélange réactionnel étant placé à la température de réaction 25 et sous pression autogène supérieure à la pression atmosphérique, générée par le chauffage du mélange réactionnel dans le réacteur hermétiquement clos. Le choix de chaque précurseur ester carbonique de glycérol cyclique a/ce -acylé, de chaque amorceur organique et de chaque catalyseur, de préférence placé sous une pression autogène -notamment une pression comprise entre 1000 et 5000 hPa- à une 30 température de réaction inférieure à 220°C, notamment comprise entre 150°C et 220°C, permet d'obtenir un oligomère de glycérol acylé -en particulier un ester carbonique linéaire de glycérol ake-acylé et notamment sous forme d' oligomèreprésentant une proportion molaire de groupement ester carbonique linéaire de glycérol par rapport au nombre total de monomère comprise entre 30% et 50%. La combinaison précurseur(s) / catalyseur(s) métallique(s) / 5 amorceur(s) organique(s) avec une température de réaction inférieure à 220°C et de préférence avec une pression autogène supérieure ou égale à la pression atmosphérique, notamment une pression comprise entre 1000 et 5000 hPa, en particulier de l'ordre de 3000 hPa, permet l'ouverture du cycle à 5-chainons du précurseur ester carbonique de glycérol cyclique ake-acylé de formule (IV). 10 Un procédé selon l'invention peut être mis en oeuvre avec un seul précurseur, un seul catalyseur métallique et un seul amorceur organique. En variante, un procédé selon l'invention peut être mis en oeuvre avec plusieurs précurseurs et/ou plusieurs catalyseurs métalliques et/ou plusieurs amorceurs organiques. Le choix de chaque précurseur, de chaque catalyseur métallique et de 15 chaque amorceur organique est effectué en fonction de la composition organique à obtenir. De façon totalement inattendue, il s'avère que la réaction d'un précurseur choisi dans le groupe formé des esters carboniques de glycérol cycliques ake-acylés de formule (IV) en présence à la fois d'un catalyseur métallique et d'un 20 amorceur organique, suffit pour permettre l'ouverture du cycle à cinq chaînons à une température de réaction inférieure à 220°C et l'obtention d' oligomères de glycérol qui sont acylés -notamment d'esters carboniques linéaires de glycérol ake-acylés, c'est à dire sans perte totale des groupements esters carboniques-. Une explication possible de ce phénomène surprenant serait que le catalyseur permettrait 25 l'ouverture catalytique du cycle d'un premier précurseur par l'amorceur organique, puis de façon synergique une attaque subséquente de l'amorce ainsi formée sur un deuxième précurseur conduisant à une oligomérisation : - soit par une attaque nucléophile de l'amorceur organique sur le carbone du carbonyle du précurseur et conduisant à la formation 30 d'un ester carbonique linéaire de glycérol ake-acylé, - soit par une attaque nucléophile sur l'un des atomes de carbone du précurseur conduisant à la formation irréversible d'un groupement hydroxyle par décarbonatation spontanée. Avantageusement et selon l'invention, on laisse en contact le(s) précurseur(s), le(s) catalyseur(s) et le(s) amorceurs organiques à la température de réaction pendant une durée comprise entre 5 min et 3 heures. Dans ce mode de réalisation avantageux de ce procédé, et selon l'invention, on met en contact chaque précurseur, chaque catalyseur métallique et chaque amorceur organique dans le réacteur, puis on ferme ledit réacteur hermétiquement aux gaz, puis on chauffe le mélange du(des) précurseur(s), du(des) catalyseur(s) et du(des) amorceurs de façon que la température dans le réacteur atteigne une température de réaction comprise entre 150°C et 220°C et de façon à placer le mélange liquide sous pression, dite pression autogène, dans ledit réacteur, puis on ajuste la pression à l'intérieur du réacteur à une valeur comprise entre la valeur de la pression autogène et la pression atmosphérique pendant une durée nécessaire pour permettre la formation d'au moins un ester carbonique linéaire de glycérol a/ce-acylé de formule (I) générale. Les inventeurs ont observé qu'une telle pression autogène est avantageuse pour permettre l'initiation de l'oligomérisation, l'ouverture du cycle du précurseur libérant un hydroxyle du glycérol et la formation d' oligomères de glycérol qui sont acylés et en particulier d'esters carboniques linéaires de glycérol a/ce-acylé de formule (I) générale. Ils ont aussi observé que, de façon avantageuse, l'ajustement -notamment par l'établissement d'une fuite de composition gazeuse du réacteur- de la pression à l'intérieur du réacteur à une valeur comprise entre la valeur de la pression autogène et la pression atmosphérique permet de contrôler la formation des esters carboniques de glycérol a/ce-acylés. Avantageusement, lorsque le mélange formé atteint la température de réaction et la pression autogène, on ouvre le réacteur de façon à diminuer la pression à l'intérieur du réacteur. Pour ce faire : - on réalise une fuite de composition gazeuse du réacteur de façon à ajuster la pression dudit réacteur à une valeur de pression comprise entre la valeur de la pression atmosphérique et la valeur de pression autogène, atteinte dans le réacteur clos à la température de réaction, et ; - on maintient la température de réaction pendant une durée adaptée pour permettre une oligomérisation d'au moins une partie de la 5 quantité de précurseur et la formation de nouveaux oligomères de glycérol qui sont acylés. Avantageusement, au moins un amorceur organique est un amorceur nucléophile. Un tel amorceur est adapté pour pouvoir former une liaison covalente avec un précurseur par attaque nucléophile de l'amorceur sur le carbonyle 10 du précurseur, pour pouvoir libérer un groupement hydroxyle du précurseur apte à réagir avec une deuxième molécule de précurseur et pour pouvoir former des oligomères de glycérol acylés selon l'invention -notamment au moins un ester carbonique linéaire de glycérol ake-acylé de formule (I)- et présentant une extrémité terminale fonctionnalisée. 15 Avantageusement et selon l'invention, on utilise le glycérol à titre d' amorceur organique. Avantageusement, en variante, avec le glycérol à titre d'amorceur organique, un procédé selon l'invention permet l'obtention d'oligomères de glycérol qui sont acylés, notamment d'esters carboniques linéaires 20 de glycérol ake-acylés de formule (I) générale et dans lesquels le groupement organique Qo est choisi dans le groupe formé de CH2OH-CHOH-CH20- et de (CH2OH)2CH-0-. Avantageusement, Mo est un hydrogène. Les esters carboniques linéaires de glycérol ake-acylés sont de formule (XI) ou (XII) générales suivantes : OH H-0-GO-C-0-CHFCH-CHFOH 0 (XI) et ; H-O-GO-C-0-CH-CHFOH 1 1 1 0 CH-OH 25 (XII). Avantageusement et selon l'invention, au moins un catalyseur métallique est choisi dans le groupe formé du sulfate de zinc (ZnSO4), du stéarate de zinc (Zn(C18H3502)2), du sulfate de fer (FeSO4), du phosphate ferrique (FePO4), du sulfate de manganèse (MnSO4), de l'oxyde de zinc (Zn0), du carbonate de calcium (Ca2CO3), du carbonate de sodium (Na2CO3), du carbonate de potassium (K2CO3) et du sulfate de sodium (Na2SO4). Avantageusement, au moins un catalyseur métallique est choisi dans le groupe formé des catalyseurs homogènes. Avantageusement, il est aussi possible de choisir au moins un catalyseur métallique dans le groupe formé des catalyseurs hétérogènes. Avantageusement, la pression autogène dans le réacteur est 10 comprise entre la pression atmosphérique -notamment de l'ordre de 1000 hPa- et 5000 hPa. Avantageusement et selon l'invention, lors de la deuxième étape on laisse en contact le(s) précurseur(s), le(s) catalyseur(s) et le(s) amorceurs organiques à la température de réaction pendant une durée comprise entre 5 minutes 15 et 3 heures. Avantageusement, le groupement R1 d'au moins un précurseur est choisi dans le groupe formé des groupements alkyles comprenant de 1 à 22 atomes de carbone. Avantageusement, le groupement hydrocarboné R1 d'au 20 moins un précurseur est choisi dans le groupe formé : o des groupements alkyles saturés de formule générale -C1H2n±1 dans laquelle n est un nombre entier compris entre 1 et 22, et ; o des groupements insaturés -notamment des groupements mono-insaturés de formule générale -C'H2,,,1 dans laquelle m est un nombre entier 25 compris entre 1 et 22 -et des groupements poly-insaturés-. Avantageusement et selon l'invention, le groupement R1 d'au moins un précurseur est choisi dans le groupe formé du méthyle (-CH3), de l'éthyle (-CH2-CH3), du n-propyle (-CH2-CH2-CH3), de l' iso-propyle (-CH(CH3)2), du n-butyle (-CH2-CH2-CH2-CH3), de l' iso-butyle (-CH2-CH(CH3)2), du tertio-butyle 30 (-C(CH3)3), du n-pentyle (-CH2-(CH2)3-CH3), du n-hexyle (-(CH2)5-CH3), du n-octyle (-(CH2)7-CH3), de l'undécyle (-(CH2)10-CH3), du pentadécyle (-(CH2)14-CH3) et de l'heptadécyle (-(CH2)16-CH3). Avantageusement et selon l'invention, le groupement R1 d'au moins un précurseur est choisi dans le groupe formé des groupements hydrocarbonés insaturés, notamment du 9-ène-decyle (-CH=CH-(CH2)7-CH3) et du 9-ène-heptadecyle (-(CH2)7-CH=CH-(CH2)7-CH3). Rien n'empêche de former le mélange réactionnel dans un tiers solvant. Néanmoins, dans un procédé selon l'invention, on utilise avantageusement un ester carbonique de glycérol cyclique a/ce -acylé de formule 10 (IV) à titre de solvant et de précurseur. On ne procède alors à aucune addition d'un tiers solvant -notamment d'un tiers solvant organique- distinct du(des) précurseur(s), du(des) amorceur(s) et du(des) catalyseur(s). Avantageusement et selon l'invention, on réalise la synthèse des oligomères de glycérol acylés sans séparation et/ou de purification 15 d'intermédiaires de synthèse. Avantageusement et selon l'invention, on choisit au moins un précurseur dans le groupe formé de l'acétate de 4-méthy1-1,3-dioxolan-2-one, du n-propanoate de 4-méthy1-1,3-dioxolan-2-one, du n-butanoate de 4-méthy1-1,3-dioxolan-2-one, du 2-méthyl-propanoate de 20 4-méthy1-1,3-dioxolan-2-one, du n-pentanoate de 4-méthy1-1,3-dioxolan-2-one, du 3-méthyl-butanoate de 4-méthy1-1,3-dioxolan-2-one, du 2,2-diméthyl-propanoate de 4-méthy1-1,3-dioxolan-2-one, du n-hexanoate de 4-méthy1-1,3-dioxolan-2-one, du n-heptanoate de 4-méthy1-1,3-dioxolan-2-one, du n-octanoate de 4-méthy1-1,3- dioxolan-2-one, du n-nonanoate de 4-méthy1-1,3-dioxolan-2-one, du 25 n-dodecanoate de 4-méthy1-1,3-dioxolan-2-one, du n-hexadecanoate de 4-méthy1-1,3-dioxolan-2-one, du n-heptadecanoate de 4-méthy1-1,3-dioxolan-2-one, du 2-ène-undécanoate de 4-méthy1-1,3-dioxolan-2-one, du 9-ène-hexadecanoate de 4-méthyl- 1,3 -dioxolan- 2-one et du 9-ène-octadecanoate de 4-méthyl- 1,3 -dioxolan- 2-one. 30 Avantageusement et selon l'invention, on choisit au moins un précurseur dans le groupe formé : - de l'acétate de 4-méthy1-1,3-dioxolan-2-one (ou ester carbonique de glycérol acétylé, ECG-C2), dans lequel R1 est le méthyle ; - du n-heptanoate de 4-méthy1-1,3-dioxolan-2-one (ou ester carbonique de glycérol heptanoylé, ECG-C7) dans lequel R1 est l'hexyle ; - du n-nonanoate de 4-méthy1-1,3-dioxolan-2-one (ou ester carbonique de glycérol nonanoylé, ECG-C9) dans lequel R1 est l'octyle ; - du 2-ène-undécanoate de 4-méthy1-1,3-dioxolan-2-one (ou ester carbonique de glycérol undécylènoylé, ECG-C11:1) dans lequel R1 est le 1-ène-décyle ; - du 9-ène-octadécanoate de 4-méthy1-1,3-dioxolan-2-one (ou ester carbonique de glycérol oléylé, ECG-C18:1) dans lequel R1 est le 9-ène heptadécyle. Avantageusement, dans un procédé selon l'invention, le mélange est formé par mise en contact d'une quantité massique d'au moins un précurseur de formule (IV), d'une quantité massique de catalyseur métallique dans 15 un rapport précurseur(s) de formule (IV) / catalyseur métallique compris entre 100 et 500 et d'une quantité efficace d' amorceur(s) organique(s). L'invention vise aussi une composition organique obtenue par un procédé selon l'invention. Elle concerne donc une composition organique caractérisée en ce qu'elle comprend au moins un oligomère de glycérol qui est acylé 20 et au moins un ester carbonique de glycérol cyclique a/ce-acylé de formule (IV) suivante : 0 \\ (IV). L'invention concerne donc aussi une composition organique caractérisée en ce qu'elle comprend : 25 - au moins un ester carbonique linéaire de glycérol a/ce-acylé -notamment sous forme d'oligomère- de formule (I) générale suivante : C-, / 0 0 /0\ ,,,i1 \ ,CH-CH2 C 0 CH2 Mc,0 Go O-C-0 Q0 0 (I), dans laquelle : - Mo est choisi dans le groupe formé d'un hydrogène (H) et d'un groupement organique d'au moins deux atomes liés par des liaisons covalentes et appartenant au groupe formé du carbone (C), de l'hydrogène (H) et de l'oxygène (0) ; - Qo représente un groupement organique d'au moins deux atomes liés par des liaisons covalentes et appartenant au groupe formé du carbone (C), de l'hydrogène (H) et de l'oxygène (0) ; - Go est choisi dans le groupe formé de : ?I-12°1-1 -OH-OH- )^ et ; )-> des groupements d'atomes de formule (II) générale suivante : (II) ; dans laquelle R1 est choisi parmi les groupements organiques formés d'au moins 15 deux atomes liés par des liaisons covalentes et appartenant au groupe formé du carbone (C), de l'hydrogène (H) et de l'oxygène (0), et ; - au moins un ester carbonique de glycérol cyclique a/ce-acylé de formule (IV) suivante : 0 \\ (IV). 20 Avantageusement et selon l'invention, la composition organique comprend aussi au moins un catalyseur métallique choisi dans le groupe formé des sels de cations métalliques des composés organométalliques et des oxydes métalliques. 0 Il CHFO-C-R1 1 CH-CH-- C---., / 0 0 /(:)\ R1 \ ..-CH-CH2 C ) CH2 I CI Avantageusement et selon l'invention, une composition selon l'invention comprend aussi au moins un amorceur organique choisi dans le groupe formé des composés organiques hydroxylés -notamment des composés organiques hydroxylés présentant une chaine principale comprenant de 3 à 10 atomes de carbone et des polyols, en particulier du glycérol-. Une composition organique selon l'invention comprend aussi avantageusement au moins un composé de formule (VII) générale suivante : MO-GO_(C 0 x Il 0 (VII), dans laquelle : - M2 est choisi dans le groupe formé d'un hydrogène (H) et d'un 10 groupement organique d'au moins deux atomes liés par des liaisons covalentes et appartenant au groupe formé du carbone (C), de l'hydrogène (H) et de l'oxygène (0) ; - Q2 représente un groupement organique d'au moins deux atomes liés par des liaisons covalentes et appartenant au groupe formé du carbone (C), de 15 l'hydrogène (H) et de l'oxygène (0) ; - x est un nombre entier égal à 0 ou à 1 ; - G2 est un groupement d'atomes de formule (II) générale suivante : 0 CH-O--C--R1 CH-CH- (II), et ; dans laquelle R1 est choisi dans le groupe formé des groupements formés d'au 20 moins deux atomes liés par des liaisons covalentes et appartenant au groupe formé du carbone (C), de l'hydrogène (H) et de l'oxygène (0). Avantageusement, une composition selon l'invention comprend une quantité d'au moins un ester carbonique linéaire de glycérol a/ce - acylés de formule (I) générale et une quantité d'au moins un précurseur ester 25 carbonique de glycérol cyclique a/ce -acylé de formule (IV). Q2 Avantageusement et selon l'invention, l'ester carbonique linéaire de glycérol a/ce-acylé de formule (I) générale présente une masse molaire supérieure à 400 g/mole. Avantageusement et selon l'invention, la composition selon 5 l'invention est une composition thixotrope. L'invention concerne également un procédé de synthèse d'oligomères de glycérol qui sont acylés -notamment un procédé de synthèse d'esters carboniques linéaires de glycérol a/ce-acylés- et une composition organique comprenant de tels d' oligomères de glycérol qui sont acylés -notamment 10 de tels esters carboniques linéaires de glycérol a/ce-acylés- caractérisés en combinaison par tout ou partie des caractéristiques mentionnées ci-dessus ou ci-après. D'autres buts, caractéristiques et avantages de l'invention apparaîtront à la lecture de la description suivante et des exemples de mise en oeuvre 15 d'un procédé selon l'invention donnés uniquement à titre non limitatif et dans lesquels la figure 1 est un spectrogramme de masse d'un milieu de réaction formé par la mise en oeuvre d'un procédé selon l'invention. EXEMPLE 1 - Synthèse d'esters carboniques de glycérol cycliques a/ce-acylés à titre de précurseur. 20 On réalise la synthèse d'esters carboniques de glycérol cycliques a/ce-acylés, en particulier de l'ester carbonique de glycérol a/ce - heptanoïque (ECG-C7), de l'ester carbonique de glycérol a/ce-nonanoïque (ECGC9), de l'ester carbonique de glycérol a/ce-undécylénoïque (ECG-C11:1) et de l'ester carbonique de glycérol a/ce-oléique (ECG-C18:1) par estérification du 25 carbonate de glycérol cyclique a/ce-hydroxylé par l'acide gras correspondant. Dans un réacteur de 500 mL équipé d'un dispositif d'agitation mécanique, d'un dispositif de mise sous pression réduite et d'un dispositif « Dean-Stark » d'élimination de l'eau formée, on place 1,64 moles d'acide gras et 0,0078 moles d'acide 4-méthylbenzènesulfonique (CAS n° 6192-52-5, acide 30 para-toluène-sulfonique, ApTs). On porte la température du mélange à la température de 110°C sous pression réduite de 800 hPa pendant une durée de 15 min. On ajoute ensuite goutte à goutte dans le réacteur 0,84 moles de carbonate de glycérol cyclique ake-hydroxylé sous agitation mécanique à 800 rotations par minutes (rpm) pendant 15 min. On place le réacteur dans un bain d'huile porté à la température de 110°C et sous agitation mécanique (800 rpm) pendant 3 heures. EXEMPLE 2 - Purification des esters carboniques de glycérol cycliques a/a'-acylés. On dilue le milieu réactionnel dans 150 mL d'éther éthylique et on place le mélange obtenu dans une ampoule à décanter de 1 L. On lave le mélange successivement avec 4 volumes d'eau saturée en NaC1 jusqu'à neutralité de la phase aqueuse. La phase organique lavée est séchée sur du sulfate de magnésium, puis est séparée du sulfate de magnésium hydraté par filtration. L'éther de la phase organique est éliminé par évaporation sous pression réduite. On obtient une masse de produit sec de 277g. L'ester carbonique de glycérol cyclique ake-acylé est séparé des acides gras en excès par distillation en film mince sous pression réduite (0,6 hPa) à une température inférieure à la température d'ébullition de l'acide gras sous cette pression réduite et inférieure à 155°C. On obtient l'ester carbonique de glycérol cyclique a/a' -acylé dont la pureté évaluée par chromatographie en phase gazeuse est comprise entre 85 % et 95 %. EXEMPLE 3 - Synthèse de l'ester carbonique de glycérol cyclique ake-acétylé (ECG-C2). Dans un ballon tricol en verre de 2 L équipé d'un agitateur mécanique et d'un dispositif « Dean-Stark » d'élimination de l'eau formée comprenant un réfrigérant et placé dans un bain d'huile, on introduit 472 g de carbonate de glycérol cyclique (4-(hydroxyméthyle)-1,3-dioxolan-2-one, CAS 93140-8) et 4 g de résine Lewatit K2431. On ajoute 6 moles d'anhydride acétique goutte à goutte dans le réacteur de façon à contrôler et maintenir la température du réacteur à 50°C sous agitation mécanique de 800 rpm pendant 4 heures. On élimine l'excès d'anhydride acétique par évaporation à la 30 température de 60°C et sous pression réduite de 55 hPa. On purifie l'ester carbonique linéaire de glycérol ake-acétylé par la technique du film mince conduite dans un évaporateur/séparateur à la température de 170°C et sous pression réduite de 0,33 hPa. On obtient l'ester carbonique de glycérol a/a' -acétylé dont la pureté évaluée par chromatographie en phase gazeuse est comprise entre 98 % et 99%. Les caractéristiques structurelles des esters carboniques de glycérol cycliques ake-acylés obtenus aux exemples 1, 2 et 3 sont données au tableau 1 ci-après. Pureté, % RMN 13C, 1H IRTF Spectrométrie de masse, m/z ECG-C2 98 conforme conforme 160,1 ECG-C7 94 conforme conforme 230,2 ECG-C9 95 conforme conforme 258,3 ECG-Cll :1 85 conforme conforme 284,3 ECG-C18 :1 96 conforme conforme 382,5 Tableau 1 EXEMPLE 4 - Oligomérisation de l'ester carbonique de 10 glycérol cyclique a/a'-acétylé (ECG-C2). On réalise l'oligomérisation de l'ester carbonique de glycérol ake-acétylé (ECG-C2) obtenu à l'exemple 3 en présence d'un catalyseur métallique, de glycérol à titre d'amorceur organique, et dans les conditions décrites au tableau 2 ci-après. Masse Catalyseur métallique Amorceur Glycérol, Conditions TC, % Masses ECG-C2, g molaires g en nombre Nature Masse, mg Stéarate de 160°C, Pat., 393, 195, 4,25 zinc 25 1,5 59 2h 64 Zn(C18H3502)2 8,5 Zn(C18H3502)2 25 1,5 160°C, Pat., 95 970, 688, 2h 352, 274, 202, 190 42,5 Zn(C18H3502)2 250 7,5 160°C, 61 321, 157, 1800 hPa, 91 2h 21,25 Zn(C18H3502)2 125 3,75 160°C, Pat., 84 714, 336, 2h 206, 139, 92 160°C, Pat., 405, 253, 21,5 Zn(C18H3502)2 125 3,75 99,2 2h 172,93 160°C, Pat., 574, 320, 21,5 Zn(C18H3502)2 125 3,75 98,4 2h 160,95 160°C, Pat., 395, 189, 21,5 Zn(C18H3502)2 125 3,75 98,4 2h 140,92 160°C, Pat., 395, 189, 21,5 Zn(C18H3502)2 125 3,75 98,4 2h 140, 192 160°C, 420, 173, 8,5 ZnSO4 50 1,75 3400 hPa, 76 122,84, 2h 36 160°C, Pat., 431, 160, 9 ZnSO4 50 1,7 55 30h 83 160°C, Pat., 389, 159, 21,25 ZnSO4 125 3,75 66 2h 83 21,5 FeSO4 8H20 60 3 ,75 P 40,3 446, 162, 160°C, atm, 2h 96 160°C, Pat., 322, 156, 21,5 ZnO 55 3,75 46 2h 95 MnSO4, 160°C, Pat., 327, 156, 21,5 118 3,75 51 1H20 2h 96 MnSO4, 160°C, Pat., 323, 154, 21,5 85 3,75 34 1H20 2h 94 21,5 ZnSO4, 1H20 125 3,75 160°C, Patin, 36 327, 157, 2h 94 160°C, Patin, 324, 154, 21,5 CaCO3 70 3,75 31 2h 94 21,5 Na2CO3 74 3,75 160°C, Patin, 98 632, 314, 2h 192, 137, 99 Tableau 2 La valeur TC (%) indique le taux de conversion de l'ester carbonique de glycérol cyclique a/ce-acylé de départ. Les valeurs de masse molaire en nombre sont obtenues par analyse du milieu de réaction en chromatographie par perméation de gel sur colonne PLgel 3 ium MIXED-E. Les esters carboniques linéaires de glycérol a/ce-acylés sont détectés en sortie de colonne par réfractométrie et les masses moléculaires sont déterminées par comparaison avec des standards de polystyrène. Un exemple de spectre de masse réalisé sur un milieu de réaction obtenu par mise en oeuvre d'un procédé d'oligomérisation de l'ester carbonique de glycérol a/ce-acétylé (ECG-C2) tel que décrit à l'exemple 4 est représenté en figure 1. Sont détectés des signaux correspondant à des ions moléculaires et fragments de valeurs m/z comprises entre 180,9 et 761,4 et correspondant à des oligomères de formules (A), (B) et (C) suivantes : 0 0 H3C 00 0 0 _ C CH3 OH 0 HO CH3 - OH (A) ; dans laquelle c peut prendre la valeur 1, 2 ou 4 et d peut prendre la valeur 1, 2, 3 ou 4; o o b CH, OH OH - (B) ; dans laquelle b peut prendre la valeur 1, 2, ou 3; H3C C)C) 3003 261 19 o OH H3C 0 0 0- 017H - (7)1-10 (C) ; dans laquelle a est 1, 2, 3, 4, 5, 6, 7 ou 8, et ; - 0 OH CH3 (D) ; H 3c/\ 0 OH0 dans laquelle g peut prendre la valeur 1, 2, 3, 4, 5, 6, 7, 8, 9 ou 10. 5 EXEMPLE 5 - Synthèse d'esters carboniques linéaires de glycérol a/ce-acylés à partir d'esters carboniques de glycérol cycliques a/ce-acylés (ECG-C2, ECG-C7, ECG-C9, ECG-C11:1 et ECG-C18:1). On réalise une oligomérisation des esters carboniques de glycérol cycliques a/ce-acylés selon l'invention dans les conditions décrites au 10 tableau 3 ci-après. ECG, Catalyseur métallique Amorceur Glycérol, Conditions TC, % Masses masse g molaires en nombre Nature Masse, mg ECG-C2, Zn(C18H3502)2 125 3,75 160°C, Pat., 98 714, 335, 21,25 g 2h 206, 139, 92 ECG-C2, 160°C, Patm, 389, 159, Zn504 125 3,75 66 21,25 g 2h 83 ECG-C7, 200°C, Patm, 639, 420, Zn504 113 2,42 64 g 2h 252, 96 ECG-C9, 180°C, Patm, 992, 541, Zn504 110 2,15 88 20g 2h 303,90 ECG- Zn504 86 1,3 190°C, Patm, 98 7632, C11:1, 2h 2113,1084, 10g 750,486 ECG- 3724, 200°C, Patin, 1787, C18:1, ZnSO4 50 0,7 97 2h 1169, 613, 10g 94 Tableau 3 La valeur TC (%) indique le taux de conversion de l'ester carbonique de glycérol cyclique a/ce -acylé de départ. Les valeurs de masse molaire apparente sont obtenues par analyse du milieu de réaction par chromatographie par perméation de gel. On obtient des oligomères de masse molaire apparente atteignant 7600 Da. Il va de soi que l'invention peut faire l'objet de nombreuses variantes de réalisation et applications. En particulier le procédé de synthèse des esters carboniques linéaires a/ce-acylés est sujet à des infinités de variantes, en particulier concernant la température de réaction, la pression de réaction, la proportion massique de catalyseur métallique, d'ester(s) carbonique(s) de glycérol cycliques a/ce-acylés et d' amorceur organique. Bien entendu, cette description est donnée à titre d'exemple illustratif uniquement et l'homme du métier pourra y apporter de nombreuses modifications, variantes et applications sans sortir de la portée de l'invention, en particulier en faisant varier la nature et les proportions des réactifs et catalyseurs utilisés, la durée et la température de réaction ainsi que la pression autogène. REVENDICATIONS1/- Procédé de synthèse d' oligomères de glycérol acylés, caractérisé en ce qu'on fait réagir : - au moins un précurseur choisi dans le groupe formé des esters carboniques de glycérol cycliques a/ce-acylés de formule (IV) suivante : 0 \\ C-, / 0 0 \ ,CH-CH2 C CH2 o (IV), dans laquelle ; R1 représente un groupement organique formés d'au moins deux atomes liés par des liaisons covalentes et appartenant au groupe formé du carbone (C), de 10 l'hydrogène (H), de l'oxygène (0) et de l'azote (N), et ; - au moins un catalyseur métallique choisi dans le groupe formé des sels de cations métalliques, des composés organométalliques et des oxydes métalliques, et ; - au moins un amorceur organique choisi dans le groupe 15 formé des composés organiques hydroxylés, à une température de réaction inférieure à 220°C. 2/- Procédé selon la revendication 1, caractérisé en ce que dans une première étape, on mélange et on chauffe le(s) précurseur(s), le(s) catalyseur(s) et 1' (les) amorceur(s) organique(s) dans un réacteur clos étanche aux 20 gaz de façon à atteindre la température de réaction et une pression, dite pression autogène, supérieure à la pression atmosphérique dans ledit réacteur clos, puis, à la température de réaction, dans une deuxième étape, on réalise une fuite de composition gazeuse de façon à diminuer la pression dans le réacteur et on maintient la température de réaction dans le réacteur pendant une durée supérieure à 25 5 minutes. 3/- Procédé selon l'une des revendications 1 ou 2, caractérisé en ce qu'on utilise le glycérol à titre d' amorceur organique.4/- Procédé selon l'une des revendications 2 ou 3, caractérisé en ce que lors de la deuxième étape on laisse en contact le(s) précurseur(s), le(s) catalyseur(s) et le(s) amorceurs organiques à la température de réaction pendant une durée comprise entre 5 minutes et 3 heures. 5/- Procédé selon l'une des revendications 1 à 4, caractérisé en ce que au moins un catalyseur métallique est choisi dans le groupe formé du sulfate de zinc (ZnSO4), du stéarate de zinc (Zn(C18H3502)2), du sulfate de fer (FeSO4), du phosphate ferrique (FePO4), du sulfate de manganèse (MnSO4), de l'oxyde de zinc (Zn0), du carbonate de calcium (Ca2CO3), du carbonate de sodium (Na2CO3), du carbonate de potassium (K2CO3) et du sulfate de sodium (Na2SO4). 6/- Procédé selon l'une des revendications 1 à 5, caractérisé en ce que le groupement R1 est choisi dans le groupe formé des groupements alkyles comprenant de 1 à 22 atomes de carbone. 7/- Procédé selon l'une des revendications 1 à 6, caractérisé en ce que le groupement R1 est choisi dans le groupe formé du méthyle (-CH3), de l'éthyle (-CH2-CH3), du n-propyle (-CH2-CH2-CH3), de l'iso-propyle (-CH(CH3)2), du n-butyle (-CH2-CH2-CH2-CH3), de l'iso-butyle (-CH2-CH(CH3)2), du tertio-butyle (-C(CH3)3), du n-pentyle (-CH2-(CH2)3-CH3), du n-hexyle (-(CH2)5-CH3), du n-octyle (-(CH2)7-CH3), de l'undécyle (-(CH2)10-CH3), du pentadécyle (-(CH2)14-CH3) et de l'heptadécyle (-(CH2)16-CH3). 8/- Procédé selon l'une des revendications 1 à 7, caractérisé en ce qu'on on choisit au moins un précurseur dans le groupe formé de l'acétate de 4-méthy1-1,3-dioxolan-2-one, du n-propanoate de 4-méthy1-1,3-dioxolan-2-one, du n-butanoate de 4-méthy1-1,3-dioxolan-2-one, du 2-méthyl-propanoate de 4-méthy1-1,3-dioxolan-2-one, du n-pentanoate de 4-méthy1-1,3-dioxolan-2-one, du 3-méthyl-butanoate de 4-méthy1-1,3-dioxolan-2-one, du 2,2-diméthyl-propanoate de 4-méthy1-1,3-dioxolan-2-one, du n-hexanoate de 4-méthy1-1,3-dioxolan-2-one, du n-heptanoate de 4-méthy1-1,3-dioxolan-2-one, du n-octanoate de 4-méthy1-1,3-dioxolan-2-one, du n-nonanoate de 4-méthy1-1,3-dioxolan-2-one, du n-dodécanoate de 4-méthy1-1,3-dioxolan-2-one, du n-hexadécanoate de 4-méthy1-1,3-dioxolan-2-one, du n-heptadécanoate de 4-méthy1-1,3-dioxolan-2-one,du 2-ène-undécanoate de 4-méthy1-1,3-dioxolan-2-one, du 9-ène-hexadecanoate de 4-méthy1-1,3-dioxolan-2-one et du 9-ène-octadecanoate de 4-méthy1-1,3-dioxolan2-one. 9/- Composition organique caractérisée en ce qu'elle comprend : - au moins un oligomère de glycérol acylé, et ; - et au moins un ester carbonique de glycérol cyclique ake-acylé de formule (IV) suivante : 0 \\ _ C----__ (IV) ; / 0 0 /(:)\ R1 \ --CH-CH2 C CH2 CI I ) dans laquelle R1 représente un groupement organique formés d'au moins deux atomes liés par des liaisons covalentes et appartenant au groupe formé du carbone (C), de l'hydrogène (H) et de l'oxygène (0). 10/- Composition organique selon la revendication 9 15 caractérisée en ce qu'elle comprend : - au moins un ester carbonique linéaire de glycérol ake-acylé de formule (I) générale suivante : Mc0 Go O-C-0 Qo 0 (I), dans laquelle : - Mo est choisi dans le groupe formé d'un hydrogène (H) et 20 d'un groupement organique d'au moins deux atomes liés par des liaisons covalentes et appartenant au groupe formé du carbone (C), de l'hydrogène (H) et de l'oxygène (0) ; - Qo représente un groupement organique d'au moins deux atomes liés par des liaisons covalentes et appartenant au groupe formé du 25 carbone (C), de l'hydrogène (H) et de l'oxygène (0) ; - GO est choisi dans le groupe formé de :?I-1201-1 -OH-OH- 2 et ; )-> des groupements d'atomes de formule (II) générale suivante : 0 Il CHFO-C-R1 1 CHFCH- (II) ; dans laquelle R1 représente un groupement organique formés d'au moins deux atomes liés par des liaisons covalentes et appartenant au groupe formé du carbone (C), de l'hydrogène (H) et de l'oxygène (0). 11/- Composition selon l'une des revendications 9 ou 10, caractérisée en ce qu'elle comprend aussi au moins un catalyseur métallique choisi 10 dans le groupe formé des sels de cations métalliques des composés organométalliques et des oxydes métalliques. 12/- Composition selon l'une des revendications 9 à 11, caractérisée en ce qu'elle comprend aussi au moins un amorceur organique choisi dans le groupe formé des composés organiques hydroxylés. 15 13/- Composition organique selon l'une des revendications 9 à 12, caractérisée en ce qu'elle comprend aussi au moins un composé de formule (VII) générale suivante : MO-GO-e 0 x Il 0 (VII), dans laquelle : - M2 est choisi dans le groupe formé d'un hydrogène 20 (H) et d'un groupement organique d'au moins deux atomes liés par des liaisons covalentes et appartenant au groupe formé du carbone (C), de l'hydrogène (H) et de l'oxygène (0) ; - Q2 représente un groupement organique d'au moins deux atomes liés par des liaisons covalentes et appartenant au groupe formé du 25 carbone (C), de l'hydrogène (H) et de l'oxygène (0) ; - x est un nombre entier égal à 0 ou à 1 ; Q2- G2 est un groupement d'atomes de formule (II) générale suivante : 0 Il CHFO-C-R1 1 CH-CH-- (II), et ; dans laquelle R1 est choisi dans le groupe formé des groupements formés d'au 5 moins deux atomes liés par des liaisons covalentes et appartenant au groupe formé du carbone (C), de l'hydrogène (H) et de l'oxygène (0).